(57)【要約】【課題】  水を含有する印刷インキ組成物であって、乳化剤や界面活性剤を添加しなくても保存時および使用時に安定した乳化状態が持続し、印刷機上で水がインキから分離することがなく、また印刷時には紙面上に汚れが発生することなく安定した印刷物を得られる印刷インキ組成物を提供する。さらにはインキ中の石油系溶剤量を削減した環境対応型の印刷インキ組成物を提供する。【解決手段】  （１）着色剤、体質顔料及び水を含有し、前記の体質顔料が、炭酸カルシウム、硫酸バリウム、二酸化ケイ素、アルミナホワイト、カオリンクレー、及び有機ベントナイトから成る群から選ばれる一つ以上であり、前記の体質顔料を０．１〜２０質量％含有し、前記の水を１〜２５質量％含有する平版印刷インキ組成物。（２）さらに、前記（１）に記載の平版印刷インキ組成物を用いた印刷物。【選択図】なし【特許請求の範囲】
【請求項１】
着色剤、体質顔料及び水を含有し、
前記の体質顔料が、炭酸カルシウム、硫酸バリウム、二酸化ケイ素、アルミナホワイト、カオリンクレー、及び有機ベントナイトから成る群から選ばれる一つ以上であり、
前記の体質顔料を０．１〜２０質量％含有し、
前記の水を１〜２５質量％含有する平版印刷インキ組成物。
【請求項２】
請求項１に記載の平版印刷インキ組成物を用いた印刷物。
【発明の詳細な説明】
【技術分野】
【０００１】
本発明は炭酸カルシウム等の無機体質顔料と水とを必須成分とし、水を乳化状態で安定して保持する印刷インキ組成物に関する。
【背景技術】
【０００２】
湿し水を用いた平版印刷は水と油（インキ）との反発を利用して印刷版上に画像を形成するもので、版面上の画線部（親油性部分）にはインキが転移し、非画線部（親水性部分）は表面が湿し水で被覆されてインキを反発する。湿し水を用いる平版印刷では、このように印刷版上へ選択的にインキを供給することで鮮明な画像が形成される。
【０００３】
版面へ供給される湿し水の量が少なくなるとインキが非画線部へも付着し、地汚れ等の問題を生ずる。平版印刷ではこのような問題を軽減し、安定して汚れのない画像を形成するため、イソプロピルアルコール（ＩＰＡ）や各種の添加剤（エッチ液）を湿し水に加えて使用する。湿し水は版面上で非画線部へのインキの付着を防ぐだけでなく、印刷中に印刷機上から蒸発して機上温度が上がり過ぎないように冷却し、温度を安定化させる機能も有り、印刷作業性や紙面品質の維持・向上に重要な役割を果たしている。
【０００４】
しかしながら、近年の環境への意識の高まりと印刷資材に関わるコスト削減のため、さらには印刷現場の作業環境改善の観点から、湿し水に添加するＩＰＡやエッチ液の量を削減することが試みられている。また湿し水のコントロールに関わる煩雑さを解消して、印刷作業を簡素化するために、湿し水そのものを必要としない印刷方式、すなわち水無し平版印刷方式が提案されている。
水無し平版印刷では湿し水の代替としてシリコーンゴムがインキを反発する性質を利用するが、印刷機上で冷却効果を発揮する湿し水を使用しないため、印刷機上の温度及び室温等の印刷環境の温度管理を厳密に行う必要があり、水無し平版印刷の普及は従来の湿し水を用いた印刷に比べて未だ低いのが現状である。
【０００５】
一方、印刷方法だけでなく平版印刷用インキそのものに対しても、地球温暖化対策としての温室効果ガスおよび揮発性有機化合物（ＶＯＣ）を含む関連ガスの排出量を削減することや、大気汚染物質の低減、枯渇性資源である石油系原料から再生可能原料への移行といった様々な社会的要望が高まっている。
【０００６】
前記の社会的要望に応えてＶＯＣの削減等による環境負荷の低減を実現し、また湿し水管理の簡素化を実現する方法の一つとして、種々の平版印刷用水性インキの提案や、乳化剤や界面活性剤を添加して印刷インキ中に水を分散したエマルションインキの提案がなされている。
【０００７】
しかしながら、乳化剤や界面活性剤の添加は貯蔵および印刷時において水をインキ中に安定的に分散させ、インキからの水の分離を抑制する効果がある反面、印刷時には版面上の非画線部へインキの付着を助長し、印刷紙面の汚れにつながる。したがって、乳化剤を含有させたインキは、上記の汚れを防ぐために湿し水の供給量や添加剤量を増やさざるを得ず、結果として課題の解決には至っていない。
【０００８】
例えば特許文献１および特許文献２には、顔料、水溶性樹脂または水分散性樹脂、および水からなる水性平版印刷インキについて記載されている。これら文献の発明は水無し平版印刷に用いられる印刷インキならびに印刷物に関するものであって、湿し水を用いる従来の平版印刷方式に使用した場合にはインキが湿し水中に溶出し、正常な印刷物を得ることができない。それに対して本願発明の印刷インキ組成物は水溶性樹脂や水分散性樹脂を含有しておらず、インキの構成が全く異なる。さらに本発明の印刷インキ組成物は、湿し水を使用した平版印刷においてもインキ成分が湿し水中に溶出することはない。
【０００９】
特許文献３には粒子径が２〜１０μｍの水粒子を５〜３０重量％含有することを特徴とする印刷インキ組成物について記載されている。バインダー樹脂としてロジン変性フェノール樹脂を使用するなど本願発明と類似する部分があるが、体質顔料を必須成分とする本願発明とはインキ組成物の構成が異なる。また体質顔料がインキ中に分散した水を安定化し、水分離を抑制することについては記載されていない。
【００１０】
特許文献４には石油樹脂と溶剤とを含むビヒクルに多価アルコールと一価アルコールとを分散させてなることを特徴とする平版印刷用エマルションインキ組成物について記載されている。本文献は湿し水の供給を必要としない平版印刷方法を提供することを目的としている。
石油系溶剤に由来するインキ中の揮発性成分を削減することを課題の一つとする本願発明とは課題が異なる。さらに体質顔料と水を必須成分とし、各種アルコールや界面活性剤、乳化剤等を必要としない本願発明とは印刷インキの構成が異なっている。
【００１１】
特許文献５は高吸水性樹脂からなる微粒子を含有していることを特徴とする平版インキ組成物に関するもので、さらに詳しくは湿し水が不足しても汚れの発生し難い平版用インキ組成物に関するものである。
本発明には水を吸収させた吸水性樹脂の粒径が１５０ミクロン以下であるようなものが使用できるとの記載があるが、印刷紙面上のインキ膜厚が数ミクロン程度の平版印刷では数十ミクロンを超える粗大粒子はローラー、版、ブランケット等の印刷機上に堆積し、インキの転移を少なからず阻害する。したがって、本文献に記載の方法では印刷の進行とともに水分を吸収した高吸水性樹脂が印刷機上に堆積し、インキの転移不良や紙面品質の低下を引き起こすことが容易に予見できる。また本文献には体質顔料がインキ中に分散した水を安定化し、水分離を抑制することを示唆する記載はない。
【先行技術文献】
【特許文献】
【００１２】
【特許文献１】特開２００９−０１３３４４号公報
【特許文献２】特開２００７−１７７１９１号公報
【特許文献３】特開２００１−３３５７２７号公報
【特許文献４】特開２００１−２１４１００号公報
【特許文献５】特開平３−１９７５７４号公報
【発明の概要】
【発明が解決しようとする課題】
【００１３】
本発明は水を含有する印刷インキ組成物であって、乳化剤や界面活性剤を添加しなくても保存時および使用時に安定した乳化状態が持続し、印刷時に印刷機上のインキツボ内等で水がインキから分離することがなく、また印刷時には紙面上に汚れが発生することなく安定した印刷物を得ることが可能であり、さらにはインキ中の石油系溶剤量を削減することで温室効果ガスおよび揮発性有機化合物（ＶＯＣ）を含む関連ガスの排出量削減、枯渇性資源の使用量を低減した環境対応型の印刷インキ組成物を提供することを課題とする。
【課題を解決するための手段】
【００１４】
発明者らは、印刷インキにおいて、保水性を有する体質顔料を０．１〜２０質量％含有させることにより、界面活性剤等の乳化剤を使用することなくエマルションインキ中の水を安定的に分散させることができ、また印刷時には乳化剤に起因する紙面上の汚れを低減でき、さらには石油系溶剤の代わりに水を添加することで揮発性有機化合物（ＶＯＣ）を含む関連ガスの排出量削減、枯渇性資源の使用量を低減できることを見出し、本発明を完成した。
尚エマルションインキとは、インキの製造後、印刷の使用に供されるまでの間、印刷インキ組成物中の水成分が微細に均一に分散した状態（乳化した状態）で安定して存在しているものを言う。
【００１５】
すなわち本発明は、
（１）着色剤、体質顔料及び水を含有し、
前記の体質顔料が、炭酸カルシウム、硫酸バリウム、二酸化ケイ素、アルミナホワイト、カオリンクレー、及び有機ベントナイトから成る群から選ばれる一つ以上であり、
前記の体質顔料を０．１〜２０質量％含有し、
前記の水を１〜２５質量％含有する平版印刷インキ組成物である。
（２）さらに本発明は、前記（１）に記載の平版印刷インキ組成物を用いた印刷物である。
【発明の効果】
【００１６】
本発明の印刷インキ組成物は、印刷インキ用の原料としては一般的な体質顔料で保水性を有するものを適正量添加することにより、インキ中に分散させた水が貯蔵・印刷時にインキから分離することなく安定して保持することができる。
また上記の体質顔料を用いず、界面活性剤等の乳化剤のみを使用した場合に比べて印刷時の汚れを抑制することができる。
さらに、水を添加することでインキ中の石油系溶剤量を削減でき、温室効果ガスおよび揮発性有機化合物（ＶＯＣ）を含む関連ガスの排出量削減、枯渇性資源の使用量を低減することができる。
本発明の印刷インキ組成物は湿し水を用いる平版オフセット印刷に好適に用いることができる。また湿し水を用いない平版印刷（水なし平版とも呼ばれる）にも好適に用いられる。
【発明を実施するための形態】
【００１７】
本発明の印刷インキ組成物の成分として、（ａ）着色剤、（ｂ）ビヒクル、（ｃ）石油系溶剤、（ｄ）植物油、（ｅ）体質顔料、（ｆ）ワックス等の各種助剤、及び（ｇ）水が例示される。
但し前記の（ａ）着色剤、（ｅ）体質顔料、及び（ｇ）水は必須成分として含有するが、その他の成分は必須成分ではない。
【００１８】
本発明の印刷インキは通常の平版印刷インキ全般、例えば油性枚葉インキ、ＵＶ硬化型枚葉インキ、オフ輪インキ、新聞インキ等の用途に好適に使用される。一般的には、
（ａ）着色剤・・・・・５〜３０重量％
（ｂ）ビヒクル・・・・１０〜６０重量％
（ｃ）石油系溶剤・・・０〜４０重量％
（ｄ）植物油・・・・・１〜５０重量％
（ｅ）体質顔料・・・・０．１〜２０重量％
（ｆ）助剤・・・・・・０〜１０重量％
（ｇ）水・・・・・・・１〜２５重量％
からなる組成にて使用される。
【００１９】
（ａ）着色剤
本発明の着色剤として、公知公用の各種の無機顔料および有機顔料を用いることができる。無機顔料の例としては二酸化チタン、酸化亜鉛、酸化鉄、酸化クロム、鉄黒、コバルトブルー等の酸化物、酸化鉄黄、ビリジアン等の水酸化物、硫化亜鉛等の硫化物、黄鉛、モリブデートオレンジ等のクロム酸塩、ホワイトカーボン、群青などのケイ酸塩、紺青やカーボンブラック等の各種顔料が挙げられる。有機顔料の例としてはレーキ（捺染系）顔料、アゾ系顔料、フタロシアニン顔料、縮合多環顔料、ニトロ系顔料、ニトロソ系顔料、蛍光顔料等の各種顔料が挙げられる。着色剤は単独で使用しても良いし、複数のものを組み合わせて使用しても良い。
【００２０】
（ｂ）ビヒクル
印刷インキのビヒクルとは、樹脂を油等の溶剤に溶解した樹脂溶液や、それらを加熱して粘度を調整したもの等を総称したものである。例えばロジン変性フェノール樹脂を用いたビヒクルはロジン変性フェノール樹脂と呼ばれることもあり、又ロジン変性フェノール樹脂ワニスとも呼ばれる。
本発明の印刷インキ組成物に用いるビヒクルは、一般に湿し水を用いて印刷する平版オフセット印刷インキに用いられるビヒクルであり、水性インキ等と呼ばれるインキのビヒクルとは異なる。水性インキ等のビヒクルにはしばしば水性樹脂や水分散性樹脂が用いられる。前記したように、水性インキは水との親和性が高いため、水と油との反発を利用する印刷方式である湿し水を用いた平版オフセット印刷には適していない。
【００２１】
ビヒクルの樹脂成分としては、フェノール樹脂、石油樹脂、ロジン変性フェノール樹脂、石油樹脂変性ロジン変性フェノール樹脂、ロジンエステル、アルキッド樹脂、変性アルキッド樹脂、ロジン変性マレイン酸樹脂、ギルソナイト樹脂、アクリル系樹脂、ウレタン樹脂、エポキシ樹脂等の樹脂系が用いられる。中でもロジン変性フェノール樹脂が好ましく用いられる。ビヒクルはこれらの樹脂成分と植物油や再生植物油、植物油エステル等の植物由来成分、石油系溶剤等からなり、必要に応じてゲル化剤や酸化防止剤等を添加することができる。
【００２２】
本発明で用いるロジン変性フェノール樹脂は、ロジン類（ガムロジン、ウッドロジン、トール油ロジン、天然ロジン等）、フェノール類とホルムアルデヒドの縮合物、及びポリオール（グリセリン、ペンタエリスリトール等）を反応し合成したものである
本発明で用いるロジン変性フェノール樹脂の重量平均分子量は１万〜３０万のものが好ましい。
【００２３】
（ｃ）石油系溶剤
本発明の印刷インキに用いる石油系溶剤としては、平版印刷用インキ溶剤として利用されているものを特段の制限なく利用できる。例示すれば、ｎ−ペンタン、イソペンタン、ｎ−ヘキサン、２−メチルペンタン、ｎ−ヘプタン、ｎ−オクタン、トリメチルペンタンなどのパラフィン系溶剤、シクロヘキサン、シクロヘキシルメタン、オクタデシルシクロヘキサン、メチルイソプロピルシクロヘキサンなどのナフテン系溶剤、およびＪＸ日鉱日石エネルギー株式会社製の「ＡＦソルベント４号」、「ＡＦソルベント５号」、「ＡＦソルベント６号」、「ＡＦソルベント７号」など、およびこれらの溶剤の相当品や混合物、そのほかにスピンドル油、マシン油、シリンダー油等が挙げられる。
【００２４】
（ｄ）植物油
本発明の印刷インキに用いられる植物油としては、ヤシ油、ヒマシ油、落花生油、オリーブ油などの不乾性油、大豆油、綿実油、菜種油、ゴマ油、コーン油、米ぬか油などの半乾性油、およびアマニ油、エノ油、キリ油などの乾性油、再生植物油、植物油エステル等の植物由来成分などが例示される。
【００２５】
（ｅ）体質顔料
本発明の印刷インキに用いられる体質顔料としては保水性を有するものが好ましく、炭酸カルシウム、硫酸バリウム、二酸化ケイ素（シリカ）、アルミナホワイト、カオリンクレー、有機ベントナイト等が例示される。これらの体質顔料は単独で用いても良いし、異なる種類のものを組み合わせて使用しても良い。
前記の体質顔料の中では、炭酸カルシウム、有機ベントナイト及びアルミナホワイトが好ましく、有機ベントナイト及びアルミナホワイトがより好ましい。
保水性の観点から、これらの体質顔料は表面を疎水性処理したものより、未処理のものが好ましく、親水化処理したものがさらに好ましい。例えば炭酸カルシウムの場合，表面を脂肪酸処理したものに比べて未処理のものの方が好ましく、未処理のものより樹脂酸処理したものの方がより好ましい。
また粒径については、細かいものほど水を保持する表面積が大きくなるため、インキの流動性や印刷時のインキ転移性を損なわない範囲で粒径の細かいもの、比表面積の大きい体質顔料ほど好ましい。
さらに、体質顔料の含有量が高いほどインキ中に分散した水が安定化され、水分離が生じにくくなるが、インキの流動性が低下する。そのため、印刷インキ中への添加量としては０．１〜２０重量％が好ましく、１〜１５重量％がより好ましく、インキの流動性と水の安定分散の観点から２〜１０重量％がさらに好ましい。
【００２６】
（ｆ）助剤
助剤にはドライヤー、皮張り防止剤、ゲル化剤等の粘度調整剤、ポリエチレン系やフッ素系に代表される各種ワックスや皮膜強化剤、顔料分散剤、汚れ防止剤等が含まれる。
前記したように、従来の水性インキにおいては、乳化剤、界面活性剤、アルコール等のが、水のインキ中における分散状態を高め、その状態を保持するために用いられることがある。
これらの乳化剤等は本発明の印刷インキ組成物には必須でないが、紙面品質や印刷適性を損なわない範囲の量を添加してもよい。
【００２７】
（ｇ）水
本発明の印刷インキ組成物の水成分としは、水道水や蒸留水、軟水化装置によるイオン交換水等を用いることができる。また、平版印刷用の湿し水に使用される各種添加剤を添加してもよい。インキ中の水の含有量を高めることで石油系溶剤量を削減し、より環境に優しい印刷インキを提供することが可能となる。
しかしながら、水の含有率が高くなるにつれてインキの流動性が低下する傾向にある。
そのため、本発明で用いる水の印刷インキ中の含有量は１〜２５重量％が好ましい。より好ましくは１〜２０重量％で、印刷適性等の観点から１〜１５重量％がより好ましく、３〜１０％がさらに好ましい。
【００２８】
上記の原料を用いて本発明の印刷インキ組成物を製造するには公知の方法を使用することができる。例えば、必要量の溶剤、植物油、ビヒクル等を充分に混合した後、着色剤と体質顔料を添加し、攪拌機で充分に混合し、プレミキシングを行う。その後、必要量のビヒクル、溶剤、及び他の添加剤を添加し、ショットミル、ロールミル等で練肉を行う。練肉後、ビヒクル、石油系溶剤、植物油、アルキッド樹脂、その他ワックス、酸化防止剤等の助剤を添加し、充分に撹拌混合する。
【００２９】
これらの原料はインキに必要とされる粘度や流動性に合わせて使用量を調整する。また製造工程におけるこれらの原料それぞれを投入・添加する時期は固定したものではなく、原料の混合状態等に基づいて分割して投入する等適切に調整する。
【実施例】
【００３０】
以下に実施例によって本発明を具体的に説明する。本明細書において、配合組成その他の数値は特記しない限り質量基準である。
＜ロジン変性フェノール樹脂ワニスの調製＞
コンデンサー、温度計、攪拌機を装着した四つ口フラスコにロジン変性フェノール樹脂（ＤＩＣ株式会社製、重量平均分子量６．５万、酸価１６．０）４５部、大豆油（日新オイリオ株式会社製）４２部を仕込み、２２５℃で１時間加熱攪拌する。
その後、ＡＦソルベント６号（ＪＸ日鉱日石エネルギー株式会社製）１２．７部、アルミニウムエチルアセトアセテート・ジイソプロピレート（ＡＬＣＨ−５０Ｆ  川研ファインケミカル株式会社製）０．３部を加え、ロジン変性フェノール樹脂ワニスを得た。このロジン変性フェノール樹脂ワニスを実施例及び比較例で使用した。
【００３１】
＜ベースインキの調製＞
前記の方法で得られたロジン変性フェノール樹脂ワニスを用い、表１に示す配合に従って３本ロールミルにてインキ中の粗大粒子の粒経が５μｍ以下になるように練肉分散し、石油系溶剤（ＡＦソルベント６号）、乾燥防止剤として２、６−ジ−ターシャリーブチル−４−クレゾール（Ｈ−ＢＨＴ  本州化学工業株式会社製）を混合し、表１のベースインキ１〜９の合計９点を得た。
【００３２】
前記のインキ中の粗大粒子の粒径とは、ＪＩＳ  Ｋ５７０１−１に記載の練和度試験における練和度を指す。本ＪＩＳの４．３練和度に規定された試験方法は次の通りである。
溝の深さ（溝の目盛）が２５μｍから０μｍまで直線的に変化しているグラインドメータのゲージ盤上の一番深いところにインキ等の試料を置き、スクレーパーを用いて溝の浅い方向に掻き取るようにして溝内に試料の膜を作る。ゲージ盤上には溝の深さを示す目盛が刻まれている。試料中に粒子が存在すると、その粒子がスクレーパーに引っ掛かり、掻き取られて移動することにより、その粒子の大きさ（直径等）より浅い溝内に線が生じる。その線を観察し、１０ｍｍ以上連続した線が、一つの溝について３本以上現れたところの目盛の値をＡとし、１０本以上現れたところの目盛の値の位置をＢとする。本願発明では、前記位置Ａにおける溝の深さをそのインキ中の粗大粒子の粒径とする。
【００３３】
＜実施例及び比較例のインキの調製＞
上記で調整したベースインキと水とを表２及び表３に示す配合に従いラボミキサーにて混合し、試作インキ１３点（実施例１〜１０、比較例１〜３）を得た。比較例２は乳化剤も添加している。
【００３４】
本実施例及び比較例では着色剤として粉体のカーボンブラックのみを使用しているが、顔料の種類、形態（粉体顔料、ウエットケーキ等）に関わらず使用できる。着色剤は単独で使用してもよいし、複数の着色剤を併用してもよい。また体質顔料について、本実施例では粉体の着色剤と同時に練肉しているが、体質顔料のみをビヒクル等と練肉し、ベース化してインキに添加してもよい。
【００３５】
＜試作インキの評価＞
前記の処方で作成した実施例及び比較例のインキ（合計１３点）について、（１）エマルションインキの乳化安定性、及び（２）印刷紙面品質を評価した。
また、実施例１及び比較例３については（３）再印刷時の損紙枚数を評価した。具体的な評価方法は以下の通りである。表２及び表３に評価結果を示す。
【００３６】
（１）試作インキのエマルションの乳化安定性の評価方法
インキが水と乳化して形成されるエマルションの状態の安定性を評価するため、試作インキを平滑なガラス板上にヘラで薄くのばして薄膜とし、水滴が分離して出てくるかどうかを目視で確認する。水滴が分離して出てこない方がインキの乳化性が良好である。
体質顔料を含まない比較例１のインキを基準（ＳＴＤ）とし、水分離が比較例１と同等のものを△、比較例１より水分離が少ないものを○、水分離の無いものを◎として、乳化安定性を評価した。但し比較例３については水を含有していないので、本評価を実施していない。
【００３７】
（２）印刷紙面品質の評価方法
実施例１〜１０及び比較例１〜３の印刷インキ組成物（全１３点）を用いてＮ−６００型印刷機（東浜精機株式会社製）にて印刷速度１２万部／時、新聞用更紙を使用して、ベタ部の紙面濃度が１．２５±０．０４の条件で印刷を行い、印刷紙面上の汚れを目視にて評価した。実用上、問題のない場合を○とし、実用上問題になる程度以上に汚れが発生している場合を×とした。
【００３８】
（３）再印刷時の損紙枚数
新聞印刷において損紙枚数、すなわち印刷機が安定状態に達するまでの不良印刷物の枚数を削減することは、印刷に関わるコストを削減する上で重要な課題である。損紙枚数の少ないほうが、より短い時間で実用的な印刷紙面が得られ、新聞紙の使用量削減につながる。
実施例１と比較例３については、上述の印刷紙面品質を評価するための印刷テスト終了後、１０分間印刷機を停止した後、再度印刷機を稼動して、損紙枚数を評価した。
尚、表２には比較例３に含まれる石油系溶剤量を基準としたときの実施例１〜１０の石油系溶剤量削減率（％）も合わせて記載した。
【００３９】
【表１】
2016098352.tif 000002
【００４０】
＜表１の使用原料＞
カーボンブラック：カーボン＃９５（三菱化学株式会社製）
アルキッド樹脂：ＤＩＣ株式会社製アルキッド樹脂
炭酸カルシウム１：ハクエンカＴ−ＤＤ（白石工業株式会社製、表面処理：樹脂酸）
炭酸カルシウム２：Ｂｒｉｌｌｉａｎｔ−１５００（白石工業株式会社製、未処理品）
有機ベントナイト：エスベン（株式会社ホージュン社製）
クレー：カオリンクレーＡＳＰ−１０１（ＢＡＳＦジャパン株式会社製）
アルミナホワイト：アルミナホワイトＢＳ（大明化学工業株式会社）
シリカ：ＡＥＲＯＳＩＬ１５０（日本アエロジール株式会社製）
Ｈ−ＢＨＴ：２、６−ジ−ターシャリーブチル−４−クレゾール（本州化学工業株式会社製）
大豆油：日新オイリオ株式会社製
ＡＦソルベント６号：印刷インキ用ノンアロマ溶剤（ＪＸ日鉱日石エネルギー株式会社製）
【００４１】
【表２】
2016098352.tif 000003
【００４２】
【表３】
2016098352.tif 000004
【００４３】
表２及び表３の乳化剤：ＮＩＫＫＯＬ  ＳＬ−１０（日光ケミカルズ株式会社製）
【００４４】
表２及び表３に示すように、エマルションインキとしての比較例１及び比較例２は、乳化安定性と印刷紙面品質とを両立できていない。これに対して、本発明のインキである実施例１〜１０は、体質顔料を適正量添加することでエマルションインキの乳化安定性を向上させることが可能となった。
【００４５】
実施例４と実施例６とは使用する炭酸カルシウムが異なる。実施例４は表面を樹脂酸で処理したハクエンカＴ−ＤＤを使用しており、実施例６は未処理のＢｒｉｌｌｉａｎｔ−１５００を使用している。この２点を比較すると、樹脂酸処理を施した実施例４の方が乳化安定性の評価がより優れており、表面処理の効果が確認できる。
【００４６】
実施例１と比較例３について、再印刷時の損紙枚数を比較したところ、水を３％添加した実施例１の方が損紙枚数を削減でき、エマルションインキの使用が新聞印刷における損紙の削減、即ちコストの削減につながることが確認できる。
【００４７】
また、比較例２の紙面品質が劣ることからわかるように、本願発明のエマルションインキは印刷時に汚れを助長し易い界面活性剤を含有しないため、比較例２に比べて印刷紙面品質が向上し、乳化安定性と汚れ防止とを両立していることが確認された。
【００４８】
さらに、実施例１〜１０は比較例３に比べて石油系溶剤量が削減されており、揮発性有機化合物（ＶＯＣ）を含む関連ガスの排出量削減、石油等の枯渇性資源の使用量を低減した環境対応型インキとなっている。
【産業上の利用可能性】
【００４９】
本発明の印刷インキ組成物は、乳化剤等を添加せずに、インキ中に分散させた水を貯蔵・印刷時にインキから分離することなく安定して保持することができる
本願発明の印刷インキ組成物は、乳化剤を添加しないので印刷時に汚れを発生しにくく、さらに水を添加することでインキ中の石油系溶剤量を削減できる。枚葉インキ、ヒートセットインキに代表される平版インキと新聞インキは日本国内で年間１５万トン以上が使用されており、本願発明を用いてインキ中の石油系溶剤量を１％削減できれば、年間１，５００トン以上の削減が可能となり、温室効果ガスおよび揮発性有機化合物（ＶＯＣ）を含む関連ガスの排出量削減と枯渇性資源の使用量低減に大きく寄与することができる。